(57)【特許請求の範囲】
【請求項１】
基板（１０）上に、正孔輸送層（３０）と発光層（４０）とを含む有機層（６０）を形成してなる有機ＥＬ素子（Ｓ１）における前記正孔輸送層を形成するために、前記基板上に印刷される、正孔輸送性を有する物質を含む有機ＥＬ用インク組成物であって、
前記物質としての次の化学式１で表される化合物Ａと、
【化１】
0005708523.tif 000002
１−ブロモナフタレンを最多重量成分として含む溶媒と、を含んで構成され、
前記化合物Ａが前記溶媒に溶解または均一に分散されてなることを特徴とする有機ＥＬ用インク組成物。
【請求項２】
前記化合物Ａと前記溶媒との合計重量に対して、前記化合物Ａは、０．５重量％以上１重量％以下の割合で含有されていることを特徴とする請求項１に記載の有機ＥＬ用インク組成物。
【請求項３】
基板（１０）上に、前記基板側から順に下部電極（２０）、正孔輸送層（３０）および発光層（４０）が積層されてなる有機層（６０）、上部電極（５０）を、順に形成してなる有機ＥＬ素子の製造方法であって、
正孔輸送性を有する物質を含む有機ＥＬ用インク組成物を用意する用意工程と、
前記正孔輸送層を形成するために、前記有機ＥＬ用インク組成物を印刷する印刷工程と、を備え、
前記用意工程では、前記有機ＥＬ用インク組成物として、前記物質としての次の化学式２で表される化合物Ａと、
【化２】
0005708523.tif 000003
１−ブロモナフタレンを最多重量成分として含む溶媒と、を含んで構成され、前記化合物Ａが前記溶媒に溶解または均一に分散されてなるインク組成物を用意し、
前記印刷工程では、１−ブロモナフタレンの引火点である１０９℃以下の温度で印刷を行うことを特徴とする有機ＥＬ素子の製造方法。
【請求項４】
前記用意工程では、前記有機ＥＬ用インク組成物として、前記化合物Ａと前記溶媒との合計重量に対して、前記化合物Ａが、０．５重量％以上１重量％以下の割合で含有されているものを用意することを特徴とする請求項３に記載の有機ＥＬ素子の製造方法。
【請求項５】
前記印刷工程の後、常温で真空脱気を行うことにより、印刷された前記有機ＥＬ用インク組成物から前記溶媒を除去し、その後、加熱による乾燥を行って前記正孔輸送層を形成することを特徴とする請求項３または４に記載の有機ＥＬ素子の製造方法。
【発明の詳細な説明】
【技術分野】
【０００１】
本発明は、正孔輸送層と発光層とを含む有機層を形成してなる有機ＥＬ素子における正孔輸送層を形成するために、基板上に印刷される、正孔輸送性を有する物質を含む有機ＥＬ用インク組成物、および、そのような有機ＥＬ用インク組成物を用いた有機ＥＬ素子の製造方法に関する。
【背景技術】
【０００２】
一般に、有機ＥＬ素子は、基板上に、基板側から下部電極、有機層、上部電極を順次積層することにより形成される。ここで、有機層としては、下部電極側（基板側）から、正孔輸送層、有機ＥＬ（エレクトロルミネッセンス）材料よりなる発光層が順に積層されてなる積層構造とされたものが一般的である。
【０００３】
これら、有機ＥＬ素子の電極および各層は、スパッタや蒸着等の真空雰囲気による成膜法により形成される。一方、近年では、スパッタや蒸着による材料の無駄を省き、コスト低減を図る等の観点から、印刷による成膜も提案されてきている。
【０００４】
ここで、有機層のうち正孔輸送層には、正孔輸送性を有する物質である１，３，５−トリス［Ｎ，Ｎ−ビス（４’−メチル−４−ビフェニリル）アミノ］ベンゼン（分子構造式は後述の図２参照）が採用される（特許文献１参照）。以下、この物質を化合物Ａということにする。
【０００５】
しかし、この化合物Ａは、溶媒に溶解しにくく難溶性であるため、印刷用のインクとなりにくいため、従来では真空蒸着により形成されていた。
【０００６】
一方、有機ＥＬ素子において印刷により成膜を行うものとしては、重合性の導電性材料よりなるインク組成物を印刷するものが提案されている（特許文献２参照）。このものでは、印刷物に光照射等を行うことにより重合させるようにしている。
【先行技術文献】
【特許文献】
【０００７】
【特許文献１】特開２０１０−５６３６４号公報
【特許文献２】特開２００７−１９７５８７号公報
【発明の概要】
【発明が解決しようとする課題】
【０００８】
しかしながら、有機ＥＬ素子における有機層を印刷により形成するにあたって、上記特許文献２のような重合性材料を用いた場合、成膜後に未重合部が残存するため、信頼性が低くなってしまう恐れがある。そこで、上記した化合物Ａを印刷により成膜したいのであるが、上記したように、この化合物Ａは難溶性であるため、印刷による成膜は実現されていない。
【０００９】
本発明は、上記問題に鑑みてなされたものであり、正孔輸送性を有するが難溶性の物質である化合物Ａを含み、印刷により適切に成膜できる有機ＥＬ用インク組成物を提供すること、および、当該有機ＥＬ用インク組成物を用いた有機ＥＬ素子の製造方法を提供することを目的とする。
【課題を解決するための手段】
【００１０】
上記目的を達成するため、溶媒の引火点以下の温度で、印刷による膜形成に必要な濃度まで、化合物Ａが溶解できるような溶媒とすることに着目し、鋭意検討を行った。
【００１１】
溶媒の引火点以上の温度で化合物Ａを溶解させたものの場合、化合物Ａの析出を防止するために当該引火点以上の温度で印刷を行うことになる。そうすると、印刷時の雰囲気中に酸素が存在する場合には、当該印刷中に溶媒が引火する恐れがある。
【００１２】
そのため、溶媒の引火点以下の温度で、印刷による膜形成に必要な濃度まで、化合物Ａが溶解できるような溶媒とすることに着目した。そして、この着目点に基づき、各種の溶媒について、溶解性や成膜性等を検討した結果、溶媒としては、１−ブロモナフタレンが好適であることを見出した。
【００１３】
請求項１に記載の発明は、この検討結果に基づいて創出されたものであり、基板（１０）上に、正孔輸送層（３０）と発光層（４０）とを含む有機層（６０）を形成してなる有機ＥＬ素子（Ｓ１）における正孔輸送層（３０）を形成するために、基板（１０）上に印刷される、正孔輸送性を有する物質を含む有機ＥＬ用インク組成物であって、
物質としての後述の図２で表される化合物Ａと、１−ブロモナフタレンを最多重量成分として含む溶媒と、を含んで構成され、化合物Ａが溶媒に溶解または均一に分散されてなることを特徴とする。
【００１４】
本発明における１−ブロモナフタレンには、化合物Ａが１−ブロモナフタレンの引火点（１０９℃）以下で印刷による膜形成に十分な濃度で溶解する。そのため、本発明によれば、正孔輸送性を有するが難溶性の物質である化合物Ａを含み、印刷により適切に成膜できる有機ＥＬ用インク組成物を提供することができる。
【００１５】
請求項３に記載の発明では、基板（１０）上に、基板（１０）側から順に下部電極（２０）、正孔輸送層（３０）および発光層（４０）が積層されてなる有機層（６０）、上部電極（５０）を、順に形成してなる有機ＥＬ素子の製造方法であって、正孔輸送性を有する物質を含む有機ＥＬ用インク組成物を用意する用意工程と、正孔輸送層（３０）を形成するために、有機ＥＬ用インク組成物を印刷する印刷工程と、を備え、
用意工程では、有機ＥＬ用インク組成物として、物質としての後述の図２で表される化合物Ａと、１−ブロモナフタレンを最多重量成分として含む溶媒と、を含んで構成され、化合物Ａが前記溶媒に溶解または均一に分散されてなるインク組成物を用意し、印刷工程では、１−ブロモナフタレンの引火点である１０９℃以下の温度で印刷を行うことを特徴とする。
【００１６】
それによれば、正孔輸送性を有するが難溶性の物質である化合物Ａを含み、印刷により適切に成膜できる有機ＥＬ用インク組成物を用いた有機ＥＬ素子の製造方法を提供することができる。
【００１７】
なお、特許請求の範囲およびこの欄で記載した各手段の括弧内の符号は、後述する実施形態に記載の具体的手段との対応関係を示す一例である。
【図面の簡単な説明】
【００１８】
【図１】本発明の実施形態にかかる有機ＥＬ素子の概略的な断面構成を示す概略断面図である。
【図２】図１中の正孔輸送層を構成する化合物Ａの化学構造を示す図である。
【図３】上記実施形態における有機ＥＬ素子の製造方法を示す工程図である。
【図４】化合物Ａの各種溶媒に対する溶解特性を示すグラフである。
【図５】１−ブロモナフタレンにおける温度と化合物Ａの溶解濃度との関係を示すグラフである。
【図６】実施形態の有機ＥＬ素子と比較例の有機ＥＬ素子との輝度特性を示す図表である。
【発明を実施するための形態】
【００１９】
以下、本発明の実施形態について図に基づいて説明する。なお、以下の各実施形態相互において、互いに同一もしくは均等である部分には、説明の簡略化を図るべく、図中、同一符号を付してある。
【００２０】
（第１実施形態）
図１は、本発明の第１実施形態に係る有機ＥＬ素子Ｓ１の概略断面構成を示す図である。この有機ＥＬ素子Ｓ１は、大きくは、基板１０上に、基板１０側から順に下部電極２０、正孔輸送層３０および発光層４０が積層されてなる有機層６０、上部電極５０を、順に形成してなる。
【００２１】
具体的には、本実施形態の有機ＥＬ素子Ｓは、透明な基板１０の一面に配置された陽極としての下部電極２０、下部電極２０における基板１０と反対の面に配置された正孔輸送層３０、正孔輸送層３０における上部電極２０と反対の面に配置された発光層４０、発光層４０における正孔輸送層３０と反対の面に配置された陰極としての上部電極５０を有する。ここでは、正孔輸送層３０と発光層４０とにより有機層６０が構成されている。
【００２２】
基板１０は、ガラスやプラスチック等からなる透明な基板よりなる。下部電極２０は、透明または半透明であり。この下部電極２０の構成材料としては、透明または半透明であり、電極を形成することのできる周知の導電性物質を採用することができる。本実施形態では、酸化インジウムスズ（ＩＴＯ）からなる下部電極２０を採用している。
【００２３】
下部電極２０における基板１０と反対の面には、正孔輸送層３０が配置されている。この正孔輸送層３０は、図２に示される化合物Ａにより形成される膜として構成されている。具体的には、正孔輸送層３０は、化合物Ａを用いて印刷法により形成される。
【００２４】
この印刷法に関しては、たとえばスピンコート法、インクジェット法、スクリーン印刷法、スプレー法等が挙げられる。本実施形態では、印刷時の化合物Ａの針状結晶の析出を抑止して均一な膜（たとえば厚さ数十ｎｍ）を得るため、印刷後に真空中にて脱気処理を行っている。
【００２５】
この化合物Ａで形成された正孔輸送層３０は、正孔輸送層３０上に高分子型の発光層４０を印刷法にて形成する際に、正孔輸送層３０が溶媒に溶けることが無い。そのため、発光層４０の構成材料の選択自由度を向上することができる。
【００２６】
発光層４０は、たとえばポリフルオレン系などの、ＬＵＭＯ値が２．６ｅＶ未満の高分子材料からなる。この発光層４０は、単層でもよいし、複数層を積層してなる構成であってもよい。
【００２７】
一般的に、ＬＵＭＯ値２．６ｅＶ未満を示す材料は、ＬＵＭＯ値が２．６ｅＶ以上の材料よりも分子量が大きく、高分子であるため、真空蒸着法により形成することができない。このため、高分子型の発光層４０は、正孔輸送層３０と同様の印刷法により形成される。この結果、低分子材料からなる発光層４０を採用する構成に比べて、有機ＥＬ素子Ｓ１の製造プロセス中における真空蒸着工程を低減することができる。
【００２８】
上部電極５０は、発光層４０に接するとともに、発光層４０側から順に、電子注入層５１、第１金属層５２、第２金属層５３が積層されてなる３層構造をなしている。
【００２９】
電子注入層５１は、発光層４０との界面で電気二重層を形成し、これにより電子注入障壁を低減できる材料を採用することができる。このような材料としては、アルカリ金属またはアルカリ土類金属のフッ化物が挙げられる。本実施形態では、電子注入層５１は、アルカリ金属のフッ化物であるＬｉＦからなる。
【００３０】
第１金属層５２は、高分子材料（ＬＵＭＯ値が２．６ｅＶ未満の高分子材料）からなる発光層４０との界面で、電子注入障壁を低減できる材料を採用することができる。このような材料としては、仕事関数が小さい金属（換言すれば発光層４０の高分子のＬＵＭＯ値に近い仕事関数を持つ金属）、具体的にはアルカリ金属またはアルカリ土類金属が挙げられる。
【００３１】
本実施形態では、第１金属層５２が、アルカリ土類金属であるＣａ（仕事関数２．８７ｅＶ）からなる。第２金属層５３は、大気中で安定であり、抵抗が低い材料を採用することができる。本実施形態では、第２金属層５３はＡｌからなる。
【００３２】
このような有機ＥＬ素子Ｓ１においては、陽極である下部電極２０と陰極である上部電極５０との間に電界を印加し、下部電極２０から正孔輸送層３０を介してホールが、一方、上部電極５０から電子がそれぞれ発光層４０へ注入、輸送され、発光層４０にて電子とホールとが再結合し、そのときのエネルギーによって発光層４０が発光するものである。そして、その発光は、たとえば基板１０側から取り出されるようになっている。
【００３３】
次に、本有機ＥＬ素子Ｓ１の製造方法について、図３を参照して述べる。本製造方法では、基板１０上に、基板１０側から順に下部電極２０、正孔輸送層３０および発光層４０が積層されてなる有機層６０、上部電極５０を、順に形成することにより、有機ＥＬ素子Ｓ１を製造する。
【００３４】
まず、基板用意工程では、基板１０を用意する。次に、下部電極形成工程では、スパッタ等により下部電極２０を形成する。本実施形態では、スパッタによりＩＴＯからなる下部電極２０を形成する。
【００３５】
次に、正孔輸送層３０を形成する。まず、正孔輸送性を有する物質を含む有機ＥＬ用インク組成物を用意する（用意工程）。このインク組成物の用意工程では、有機ＥＬ用インク組成物として、上記図２に示した化合物Ａと、１−ブロモナフタレンを最多重量成分として含む溶媒と、を含んで構成され、化合物Ａが溶媒に溶解または均一に分散されてなるインク組成物を用意する。
【００３６】
具体的には、１−ブロモナフタレンの引火点である１０９℃以下で、溶媒に化合物Ａを溶解させる。１−ブロモナフタレンには、引火点である１０９℃以下の温度で、化合物Ａが０．５重量％以上、溶解するが、この溶解濃度は、印刷による膜形成に十分な濃度である。正孔輸送層３０は、少なくとも数十ｎｍ程度の膜厚が必要であるが、当該溶解濃度が０．５重量％未満であると、当該膜厚の確保ができない。
【００３７】
そして、印刷工程では、正孔輸送層３０を形成するために、有機ＥＬ用インク組成物を下部電極２０上に印刷する。この印刷においては、上記した各印刷法を採用し、１−ブロモナフタレンの引火点である１０９℃以下の温度で印刷を行う。また、この印刷は、大気中で行ってもよいが、雰囲気中の酸素を極力少なくするため、窒素等の不活性ガス中で起き行うことが望ましい。
【００３８】
次に、印刷された上記インク組成物において、溶媒を除去して乾燥させる。このとき溶媒の除去は、加熱によるものであってもよいが、常温で真空脱気することが望ましい。本実施形態では、真空脱気を行い、溶媒の除去を行う。
【００３９】
続いて、加熱乾燥工程では、加熱して十分に乾燥させる。こうして、下部電極２０の上に、化合物Ａよりなる正孔輸送層３０が形成される。次に、発光層形成工程では、この正孔輸送層３０の上に、上述したように、高分子型の発光層４０を、印刷法により形成する。こうして、有機層６０ができあがる。
【００４０】
次に、この発光層４０の上に、上記した電子注入層５１、第１金属層５２、第２金属層５３を、順次、蒸着法により成膜することにより、上部電極５０を形成する。こうして、本実施形態の有機ＥＬ素子Ｓ１ができあがる。
【００４１】
ところで、本実施形態によれば、正孔輸送層３０を形成するために基板１０上に印刷される正孔輸送性を有する物質を含む有機ＥＬ用インク組成物として、化合物Ａと１−ブロモナフタレンを最多重量成分として含む溶媒とを含んで構成され、化合物Ａが溶媒に溶解または均一に分散されてなる有機ＥＬ用インク組成物が提供される。
【００４２】
上述したが、正孔輸送層３０の膜厚としては数十ｎｍ以上が必要であり、そのためには、溶媒中の溶質の濃度が少なくとも０．５重量％以上は必要となる。その点、１−ブロモナフタレンには、化合物Ａが１−ブロモナフタレンの引火点（１０９℃）以下で印刷による膜形成に十分な濃度（０．５重量％以上）で溶解する。
【００４３】
そのため、本実施形態の有機ＥＬ用インク組成物によれば、正孔輸送性を有するが難溶性の物質である化合物Ａを含み、印刷により適切に正孔輸送層３０を成膜することのできる有機ＥＬ用インク組成物が提供される。
【００４４】
そして、本実施形態の上記製造方法においては、化合物Ａと１−ブロモナフタレンを最多重量成分として含む溶媒とよりなる有機ＥＬ用インク組成物を用意する用意工程と、１−ブロモナフタレンの引火点である１０９℃以下の温度で、正孔輸送層３０を形成するために有機ＥＬ用インク組成物を印刷する印刷工程と、を備えている。
【００４５】
ここで、印刷工程を不活性ガス雰囲気で行っても、完全に酸素が無い状態とすることは困難であり、微量の酸素が存在することは回避しにくい。そのようなことから、印刷雰囲気中に酸素が存在しても、本実施形態のインク組成物ならば、溶媒の引火点以下の温度で印刷を行えるため、引火することはない。そして、十分な膜形成が行え、膜厚を確保した正孔輸送層３０が形成される。
【００４６】
また、本実施形態の製造方法では、印刷工程の後、常温で真空脱気を行うことにより、印刷された有機ＥＬ用インク組成物から溶媒を除去し、その後、加熱による乾燥を行って正孔輸送層３０を形成している。
【００４７】
本発明者の検討によれば、印刷された有機ＥＬ用インク組成物に対して、溶媒の除去を加熱蒸発により行うと、化合物Ａの針状結晶が部分的に発生しやく、膜質が不均一になりやすい。それに対して、本発明者の検討によれば、真空脱気により溶媒を除去すれば、均一な膜を形成しやすい。
【００４８】
［溶媒の検討例］
次に、溶媒の引火点以下の温度で、印刷による膜形成に必要な濃度まで、化合物Ａが溶解できるような溶媒を選択するにあたって、各種の溶媒について本発明者が行った検討例を述べる。下記の検討例に基づいて、１−ブロモナフタレンに至ったのである。
【００４９】
図４には、本発明者の検討の結果、得られた、各種溶媒に対する化合物Ａの溶解特性を示している。ここでは、溶媒の種類に相当する指標として、図４中の横軸に示される溶解度計算値Δδを用いた。
【００５０】
この溶解度計算値Δδは、よく知られているＨａｎｓｅｎ法による溶解度パラメータ計算にて求められる溶媒の固有物性値で、数値が小さいほど化合物Ａが溶解しやすいことを示す。つまり、図４では、横軸の中央から左側に行くにつれて化合物Ａが溶けやすい溶媒であり、右側に行くにつれて化合物Ａが溶けにくい溶媒であることを意味する。
【００５１】
また、図４中の左側の縦軸の溶解温度（０．５ｗｔ％）は、化合物Ａが膜形成に必要な０．５重量％、溶媒に溶解するときの温度を示している。そして、溶解度計算値Δδと当該溶解温度（単位：℃）との関係は実測にて求め、図４中の太い実線グラフにて示してある。また、当該実線グラフ上の白三角プロットは、１−ブロモナフタレンの値を示している。また、図４中の右側の縦軸の引火点（単位：℃）は、溶媒の固有物性値であり、溶解度計算値Δδと引火点との関係は、破線の折れ線グラフにて示してある。
【００５２】
この図４において、丸で囲んだ値は、１−ブロモナフタレンの値である。これからわかるように、引火点以下で膜形成に必要な溶解濃度（０．５重量％）を実現できる溶媒は、１−ブロモナフタレンのみである。一方、その他の溶媒では、溶媒の引火点を超えた温度でないと０．５重量％の溶解濃度が実現できない。こうして、本発明者は、１−ブロモナフタレンを溶媒として選定したのである。
【００５３】
この１−ブロモナフタレンの溶媒温度と化合物Ａの溶解濃度との関係については、図５に示されるように、温度と濃度との間に一次的に増加する比例関係があり、９０℃にて０．５重量％の濃度が実現され、１０９℃では１重量％の濃度が実現される。つまり、本実施形態のインク組成物としては、化合物Ａと溶媒との合計重量に対して、化合物が０．５重量％以上１重量％以下の割合で含有されたものとなる。
【００５４】
［具体例］
次に、本実施形態の効果について、本実施形態の具体例を参照して、より詳細に述べる。
【００５５】
ガラス等からなる透明な基板１０の一面上に、下部電極２０としてのＩＴＯを１５０ｎｍの厚さで形成した後、その上に、上記有機ＥＬ用インク組成物として１−ブロモナフタレン（９５％以上）に化合物Ａを０．５重量％溶解させてなるインク組成物を、スピンコートにより印刷した。
【００５６】
この印刷の後、速やかに真空度０．１Ｐａ以下での真空脱気により溶媒を除去した後、露点温度が−６０℃以下の窒素雰囲気にて、１５０℃、１時間の乾燥処理を施すことにより、膜厚３０ｎｍの正孔輸送層３０を形成した。
【００５７】
次に、アメリカンダイソース社製のＰｏｌｙ［（９，９−ｄｉｏｃｔｙｌｆｌｕｏｒｅｎｙｌ−２，７−ｄｉｙｌ）−ｃｏ−（１，４−ｂｅｎｚｏ−｛２，１’，３｝−ｔｈｉａｄｉａｚｏｌｅ）］（ＡＤＳ２３３ＹＥ）を精製して重量平均分子量４００００とした高分子発光材料を、キシレン溶媒に溶解させて塗布液を作製し、この塗布液を正孔輸送層３０の上にスピンコートで塗布した。そして、これを１２０℃で乾燥させることにより、厚さ１００ｎｍの発光層４０とした。
【００５８】
次に、真空蒸着法により、電子注入層５１として厚さ１ｎｍのＬｉＦを形成した後、厚さ２ｎｍのＣａよりなる第１金属層５２を形成した。次いで、真空蒸着法により、第２金属層５３として厚さ１００ｎｍのＡｌを形成した。
【００５９】
そして、最後に、グローブボックス中で金属缶（図示略）と素子が形成された基板１０とを、光硬化性樹脂で貼り合わせることにより、素子を封止した。こうして、本実施形態の具体例としての有機ＥＬ素子Ｓ１を作成した。
【００６０】
（比較例）
比較例として、化合物Ａを真空蒸着法により膜厚３０ｎｍで形成して、これを正孔輸送層３０としたこと以外は、上記具体例と同様にして有機ＥＬ素子を作製した。
【００６１】
このようにして形成された具体例の有機ＥＬ素子Ｓ１と比較例の有機ＥＬ素子とについて、輝度特性を評価した。その結果が図６に示される。
【００６２】
初期の輝度特性として、上下電極１０、５０間にＤＣ電圧１０Ｖを印加したときの電流密度（単位：ｍＡ／ｃｍ２）および輝度（単位：ｃｄ／ｍ２）を測定した。また、輝度耐久性として、初期輝度を１０００ｃｄ／ｍ２に設定し、これを８５℃環境下で２００時間、ＤＣ駆動させた後の輝度を求め、１０００ｃｄ／ｍ２の初期輝度からの輝度低下を百分率で表した。
【００６３】
図６に示されるように、本実施形態の具体例の有機ＥＬ素子Ｓ１における初期輝度特性は、電流密度２５．９ｍＡ／ｃｍ２、輝度１５３４ｃｄ／ｍ２であり、比較例における初期輝度特性は、電流密度２４．７ｍＡ／ｃｍ２、輝度１７１０ｃｄ／ｍ２であった。また、輝度耐久性については、本実施形態が７３％、比較例が７５％であった。
【００６４】
このように、本実施形態のインク組成物を用いて印刷により正孔輸送層３０を形成した有機ＥＬ素子Ｓ１は、従来の真空蒸着により正孔輸送層３０を形成したものに比べて、初期特性、耐久性とも遜色なく、同等の輝度特性を示すことが確認された。
【００６５】
（他の実施形態）
なお、上記実施形態では、有機層６０は、基板１０側から正孔輸送層３０、発光層４０が順に積層されてなるものであったが、さらに発光層４０と上部電極５０との間に電子輸送層が介在し、この電子輸送層も有機層６０を構成するものであってもよい。
【００６６】
また、上記具体例では、溶媒としては、純度が９５％以上の１−ブロモナフタレンを用いたが、１−ブロモナフタレンを最多重量成分として含む溶媒であって、引火点以下で印刷による膜形成に必要な溶解濃度が確保できるものであるならばよい。もちろん、１−ブロモナフタレンが１００％のものでもよい。
【符号の説明】
【００６７】
１０  基板
２０  下部電極
３０  正孔輸送層
４０  発光層
５０  上部電極
６０  有機層
【図１】
0005708523.tif 000004
【図２】
0005708523.tif 000005
【図３】
0005708523.tif 000006
【図４】
0005708523.tif 000007
【図５】
0005708523.tif 000008
【図６】
0005708523.tif 000009